(57)【要約】【解決手段】熱可塑性樹脂合成用モノマーを蛍光色素の存在下で重合させることにより、蛍光色素を含有する熱可塑性樹脂からなるコア粒子を作製する工程１と、前記コア粒子を熱硬化性樹脂からなるシェル層で被覆する工程２とを含む、免疫組織化学染色または生細胞イメージング用コアシェル型蛍光色素含有ナノ粒子の製造方法。【効果】本発明の蛍光色素含有ナノ粒子の製造方法により、高輝度であり、水中や生理食塩水中、培地中などで色素が溶出することのない蛍光色素含有ナノ粒子を製造することができ、この蛍光色素含有ナノ粒子は、免疫組織化学染色や生細胞イメージングに有効に利用することができる。【選択図】なし【特許請求の範囲】
【請求項１】
熱可塑性樹脂合成用モノマーを蛍光色素の存在下で重合させることにより、蛍光色素を含有する熱可塑性樹脂からなるコア粒子を作製する工程１と、前記コア粒子を熱硬化性樹脂からなるシェル層で被覆する工程２とを含む、免疫組織化学染色または生細胞イメージング用コアシェル型蛍光色素含有ナノ粒子の製造方法。
【請求項２】
前記熱可塑性樹脂は、スチレン樹脂、アクリル樹脂、アクリロニトリル樹脂、ＡＳ樹脂、ＡＳＡ樹脂、アルキルメタクリル酸樹脂、(ポリ)アルキルメタクリル酸樹脂、アクリルアミド樹脂、またはスルホン酸基を有するモノマーを重合して形成される樹脂である、請求項１に記載の免疫組織化学染色または生細胞イメージング用コアシェル型蛍光色素含有ナノ粒子の製造方法。
【請求項３】
前記熱硬化性樹脂は、メラミン樹脂、尿素樹脂、アニリン樹脂、グアナミン樹脂、フェノール樹脂、キシレン樹脂またはフラン樹脂である、請求項１または２に記載の免疫組織化学染色または生細胞イメージング用コアシェル型蛍光色素含有ナノ粒子の製造方法。
【請求項４】
前記蛍光色素は、ローダミン系色素分子、ＢＯＤＩＰＹ系色素分子、スクアリリウム系色素分子、シアニン系色素分子、オキサジン系色素分子、カルボピロニン系色素分子および芳香族系色素分子から選ばれる少なくとも１種である、請求項１〜３のいずれかに記載の免疫組織化学染色または生細胞イメージング用コアシェル型蛍光色素含有ナノ粒子の製造方法。
【請求項５】
前記工程１は、蛍光色素および界面活性剤の存在下で熱可塑性樹脂合成用モノマーを乳化重合させる工程である、請求項１〜４のいずれかに記載の免疫組織化学染色または生細胞イメージング用コアシェル型蛍光色素含有ナノ粒子の製造方法。
【請求項６】
前記工程１は、熱重合開始剤を添加して重合を行う工程である、請求項５に記載の免疫組織化学染色または生細胞イメージング用コアシェル型蛍光色素含有ナノ粒子の製造方法。
【請求項７】
前記工程１は、重合開始剤を添加した後、５５〜７５℃で４〜２４時間激しく撹拌して反応させ、その後、８０〜９０℃で３０〜６０分間激しく撹拌する工程である、請求項６に記載の免疫組織化学染色または生細胞イメージング用コアシェル型蛍光色素含有ナノ粒子の製造方法。
【請求項８】
前記工程２は、前記コア粒子の存在下で熱硬化性樹脂合成用モノマーを重合させる工程である、請求項１〜７のいずれかに記載の免疫組織化学染色または生細胞イメージング用コアシェル型蛍光色素含有ナノ粒子の製造方法。
【請求項９】
均一に分散した蛍光色素を含有する熱可塑性樹脂からなるコア粒子と、該コア粒子を被覆する、熱硬化性樹脂からなるシェル層とを有する、免疫組織化学染色または生細胞イメージング用コアシェル型蛍光色素含有ナノ粒子。
【請求項１０】
前記熱可塑性樹脂は、スチレン樹脂、アクリル樹脂、アクリロニトリル樹脂、ＡＳ樹脂、ＡＳＡ樹脂、アルキルメタクリル酸樹脂、(ポリ)アルキルメタクリル酸樹脂、アクリルアミド樹脂、またはスルホン酸基を有するモノマーを重合して形成される樹脂である、請求項９に記載の免疫組織化学染色または生細胞イメージング用コアシェル型蛍光色素含有ナノ粒子。
【請求項１１】
前記熱硬化性樹脂は、メラミン樹脂、尿素樹脂、アニリン樹脂、グアナミン樹脂、フェノール樹脂、キシレン樹脂またはフラン樹脂である、請求項９または１０に記載の免疫組織化学染色または生細胞イメージング用コアシェル型蛍光色素含有ナノ粒子。
【請求項１２】
前記蛍光色素は、ローダミン系色素分子、ＢＯＤＩＰＹ系色素分子、スクアリリウム系色素分子、シアニン系色素分子、オキサジン系色素分子、カルボピロニン系色素分子および芳香族系色素分子から選ばれる少なくとも１種である、請求項９〜１１のいずれかに記載の免疫組織化学染色または生細胞イメージング用コアシェル型蛍光色素含有ナノ粒子。
【発明の詳細な説明】
【技術分野】
【０００１】
本発明は、コアシェル型蛍光色素含有ナノ粒子およびその製造方法に関し、詳しくは、免疫組織化学染色または生細胞イメージングに使用したときに、高輝度であり、かつ色素が生理食塩水や緩衝液に溶出しない、免疫組織化学染色または生細胞イメージング用コアシェル型蛍光色素含有ナノ粒子およびその製造方法に関する。
【背景技術】
【０００２】
免疫組織化学染色や生細胞イメージングにおいては、蛍光色素を含んだナノ粒子が使用される。免疫組織化学染色とは、 免疫反応を利用して蛍光色素含有ナノ粒子をタンパク質等に結合させて、タンパク質等を染色する技術である。生細胞イメージングとは、培養細胞に何らかの標識を行い、特定の物質を可視化することであり、たとえば、蛍光色素含有ナノ粒子で生体分子を標識して、蛍光シグナルを検出することにより、生体分子を間接的に可視化する技術である。このような免疫組織化学染色や生細胞イメージングにおいては、タンパク質や細胞等に結合させた蛍光色素含有ナノ粒子から蛍光色素が分散媒中に溶出するのを防止する必要がある。
【０００３】
蛍光色素の分散媒中への溶出を防ぐ手段として、たとえば特許文献１に、蛍光色素の存在下で熱硬化性樹脂を合成し、蛍光色素を内包した熱硬化性樹脂からなるコア粒子を作製し、このコア粒子を熱硬化性樹脂で被覆することによって得られたコアシェル型粒子が開示されている。免疫組織化学染色において、このコアシェル型粒子に対して生理食塩水に曝すなどの操作を行っても、コアシェル型粒子から蛍光色素が分散媒中に溶出されにくい。使用される熱硬化性樹脂としてはメラミン樹脂、ポリウレア、ポリベンゾグアナミン及びフェノール樹脂等である。しかし、蛍光色素の中には熱硬化性樹脂に内包されにくいものが存在し、熱硬化性樹脂に内包されにくい蛍光色素を使用すると、輝度が低くなるという問題があった。このため、特許文献１に開示されたコアシェル型粒子は、熱硬化性樹脂に内包されやすい色素を選択して使用しなければならないという制約があった。
【０００４】
また、蛍光マーカーやインクジェットインク用蛍光微粒子の分野において、蛍光粒子水分散液の耐光堅牢性を向上させる技術として、特許文献２に、疎水性である熱可塑性樹脂粒子に蛍光色素を含浸させ得られた色素含有粒子をコア粒子とし、このコア粒子を熱可塑性樹脂により被覆してなるコアシェル型粒子が開示されている。このようなコアおよびシェルが共に熱可塑性樹脂からなるコアシェル型粒子を生理食塩水などのイオン性の液体や水中に曝した場合、コアシェル型粒子から色素が溶出してしまう問題がある。さらに含浸によって色素を粒子に含有させると、粒子に含有される色素量が少ないので、このようにして得られたコアシェル型粒子は高い輝度が得られず、免疫組織化学染色や生細胞イメージングに応用することは難しい。
【０００５】
さらに、蛍光マーカーやインクジェットインク用蛍光微粒子の分野において、蛍光粒子水分散液の耐光堅牢性を向上させる技術として、特許文献３に、疎水性である熱可塑性樹脂粒子に蛍光色素を含浸させ得られた色素含有粒子をコア粒子とし、このコア粒子をアミノ樹脂により被覆してなるコアシェル型粒子が開示されている。このコアシェル型粒子はシェル層が熱硬化性樹脂により形成されているので、生理食塩水中や水中でも色素の溶出を抑えられるが、含浸によって色素を粒子に含有させているので、前述のとおり輝度が低く、免疫組織化学染色や生細胞イメージングに応用することは難しい。
【先行技術文献】
【特許文献】
【０００６】
【特許文献１】特開２０１５−１０８５７２号公報
【特許文献２】特開２００２−３３８８５６号公報
【特許文献３】特開２００４−１８９９００号公報
【発明の概要】
【発明が解決しようとする課題】
【０００７】
本発明は、免疫組織化学染色や生細胞イメージングに利用することができ、高輝度であり、水中や生理食塩水中、培地中などで色素が溶出することのない蛍光色素含有ナノ粒子およびその製造方法を提供することを課題とする。
【課題を解決するための手段】
【０００８】
本発明者は、コア粒子を、蛍光色素の存在下で熱可塑性樹脂合成用モノマーを重合させることにより作製し、このコア粒子を熱硬化性樹脂からなるシェル層で被覆することにより前記課題を解決した。すなわち、本発明は、以下の［１］〜［１２］に関する。
［１］熱可塑性樹脂合成用モノマーを蛍光色素の存在下で重合させることにより、蛍光色素を含有する熱可塑性樹脂からなるコア粒子を作製する工程１と、前記コア粒子を熱硬化性樹脂からなるシェル層で被覆する工程２とを含む、免疫組織化学染色または生細胞イメージング用コアシェル型蛍光色素含有ナノ粒子の製造方法。
［２］前記熱可塑性樹脂は、スチレン樹脂、アクリル樹脂、アクリロニトリル樹脂、ＡＳ樹脂、ＡＳＡ樹脂、アルキルメタクリル酸樹脂、(ポリ)アルキルメタクリル酸樹脂、アクリルアミド樹脂、またはスルホン酸基を有するモノマーを重合して形成される樹脂である、前記［１］に記載の免疫組織化学染色または生細胞イメージング用コアシェル型蛍光色素含有ナノ粒子の製造方法。
［３］前記熱硬化性樹脂は、メラミン樹脂、尿素樹脂、アニリン樹脂、グアナミン樹脂、フェノール樹脂、キシレン樹脂またはフラン樹脂である、前記［１］または［２］に記載の免疫組織化学染色または生細胞イメージング用コアシェル型蛍光色素含有ナノ粒子の製造方法。
［４］前記蛍光色素は、ローダミン系色素分子、ＢＯＤＩＰＹ系色素分子、スクアリリウム系色素分子、シアニン系色素分子、オキサジン系色素分子、カルボピロニン系色素分子および芳香族系色素分子から選ばれる少なくとも１種である、前記［１］〜［３］のいずれかに記載の免疫組織化学染色または生細胞イメージング用コアシェル型蛍光色素含有ナノ粒子の製造方法。
［５］前記工程１は、蛍光色素および界面活性剤の存在下で熱可塑性樹脂合成用モノマーを乳化重合させる工程である、前記［１］〜［４］のいずれかに記載の免疫組織化学染色または生細胞イメージング用コアシェル型蛍光色素含有ナノ粒子の製造方法。
［６］前記工程１は、熱重合開始剤を添加して重合を行う工程である、前記［５］に記載の免疫組織化学染色または生細胞イメージング用コアシェル型蛍光色素含有ナノ粒子の製造方法。
［７］前記工程１は、重合開始剤を添加した後、５５〜７５℃で４〜２４時間激しく撹拌して反応させ、その後、８０〜９０℃で３０〜６０分間激しく撹拌する工程である、前記［６］に記載の免疫組織化学染色または生細胞イメージング用コアシェル型蛍光色素含有ナノ粒子の製造方法。
［８］前記工程２は、前記コア粒子の存在下で熱硬化性樹脂合成用モノマーを重合させる工程である、前記［１］〜［７］のいずれかに記載の免疫組織化学染色または生細胞イメージング用コアシェル型蛍光色素含有ナノ粒子の製造方法。
［９］均一に分散した蛍光色素を含有する熱可塑性樹脂からなるコア粒子と、該コア粒子を被覆する、熱硬化性樹脂からなるシェル層とを有する、免疫組織化学染色または生細胞イメージング用コアシェル型蛍光色素含有ナノ粒子。
［１０］前記熱可塑性樹脂は、スチレン樹脂、アクリル樹脂、アクリロニトリル樹脂、ＡＳ樹脂、ＡＳＡ樹脂、アルキルメタクリル酸樹脂、(ポリ)アルキルメタクリル酸樹脂、アクリルアミド樹脂、またはスルホン酸基を有するモノマーを重合して形成される樹脂である、前記［９］に記載の免疫組織化学染色または生細胞イメージング用コアシェル型蛍光色素含有ナノ粒子。
［１１］前記熱硬化性樹脂は、メラミン樹脂、尿素樹脂、アニリン樹脂、グアナミン樹脂、フェノール樹脂、キシレン樹脂またはフラン樹脂である、前記［９］または［１０］に記載の免疫組織化学染色または生細胞イメージング用コアシェル型蛍光色素含有ナノ粒子。
［１２］前記蛍光色素は、ローダミン系色素分子、ＢＯＤＩＰＹ系色素分子、スクアリリウム系色素分子、シアニン系色素分子、オキサジン系色素分子、カルボピロニン系色素分子および芳香族系色素分子から選ばれる少なくとも１種である、前記［９］〜［１１］のいずれかに記載の免疫組織化学染色または生細胞イメージング用コアシェル型蛍光色素含有ナノ粒子。
【発明の効果】
【０００９】
本発明の蛍光色素含有ナノ粒子の製造方法により、高輝度であり、水中や生理食塩水中、培地中などで色素が溶出することのない蛍光色素含有ナノ粒子を製造することができ、この蛍光色素含有ナノ粒子は、免疫組織化学染色や生細胞イメージングに有効に利用することができる。
【００１０】
本発明の蛍光色素含有ナノ粒子は高い輝度を有するので、免疫組織化学染色において、低発現のタンパク質でも定量することが可能である。また、本発明の蛍光色素含有ナノ粒子は、含有する蛍光色素が多いので、耐光性が向上し、長時間露光に耐えることができ、蛍光顕微鏡での観察が容易になる。さらに、染色の操作において生理食塩水や緩衝液に曝されても蛍光色素が溶出しない。
【００１１】
本発明の蛍光色素含有ナノ粒子は、高い輝度を有するので、生細胞イメージングにおいても１粒子のシグナルを検出することが可能である。また、本発明の蛍光色素含有ナノ粒子は、耐光性が高く、蛍光色素が培地中に溶出することがないので、数時間から数日に及ぶ長時間の観察においても観察が容易である。
【発明を実施するための形態】
【００１２】
本発明の免疫組織化学染色または生細胞イメージング用コアシェル型蛍光色素含有ナノ粒子の製造方法は、熱可塑性樹脂合成用モノマーを蛍光色素の存在下で重合させることにより、蛍光色素を含有する熱可塑性樹脂からなるコア粒子を作製する工程１と、前記コア粒子を熱硬化性樹脂からなるシェル層で被覆する工程２とを含む。
【００１３】
本製造方法によって製造される蛍光色素含有ナノ粒子は、その中央部を占めるコア粒子と、そのコア部を被覆するシェル層とからなるコアシェル型である。
本発明の蛍光色素含有ナノ粒子の製造方法は、コア粒子を、蛍光色素の存在下で熱可塑性樹脂合成用モノマーを重合させることにより作製し、そのコア粒子を熱硬化性樹脂からなるシェル層で被覆した点に特徴を有する。
【００１４】
モノマーを蛍光色素の存在下で重合させると、生成したポリマーは蛍光色素を包み込みながら成長する。従来法のように、熱硬化性樹脂を蛍光色素の存在下で合成してコア粒子を作製した場合、熱硬化性樹脂は三次元的な密な網目構造を有するので、これに包み込まれた蛍光色素は樹脂粒子に強固に拘束され、樹脂粒子から離脱しにくいという利点を有する。しかし、その一方で、蛍光色素の中には熱硬化性樹脂との親和性が低い色素が多数存在し、そのような熱硬化性樹脂との親和性が低い蛍光色素を使用した場合には、熱硬化性樹脂の合成時に蛍光色素は熱硬化性樹脂ポリマーに包み込まれにくく、作製されたコア粒子には少量の蛍光色素しか含有されない。そのようなコア粒子をシェル層で被覆して得られたコアシェル型蛍光色素含有ナノ粒子は、輝度が低く、免疫組織化学染色や生細胞イメージングに有効に利用することはできない。このため、熱硬化性樹脂を蛍光色素の存在下で合成してコア粒子を作製する従来法においては、電気的性質や疎水的性質などに基づく相互作用により熱硬化性樹脂に対して高い親和性を有する蛍光色素を選択して使用しなければならないという制約があった。
【００１５】
これに対し、熱可塑性樹脂合成用モノマーを蛍光色素の存在下で重合させることによりコア粒子を作製する本発明の蛍光色素含有ナノ粒子の製造方法においては、蛍光色素は総じて、熱硬化性樹脂に比較して熱可塑性樹脂に対して高い親和力を有するので、特定の蛍光色素を選択して使用しなければならないという制約が小さく、幅広い蛍光色素を使用することができ、さらに、熱可塑性樹脂は熱可塑性樹脂に比較して柔軟性に富む構造を有するので、多量の蛍光色素を含有したコア粒子を作製することができる。その一方、熱可塑性樹脂合は、熱硬化性樹脂に比較して疎な構造を有するので、蛍光色素は一旦熱可塑性樹脂合ポリマーに包み込まれてコア粒子内に含有されても、コア粒子から離脱しやすい。そこで、本発明の蛍光色素含有ナノ粒子の製造方法においては、蛍光色素を含有する熱可塑性樹脂からなるコア粒子を熱硬化性樹脂からなるシェル層で被覆する。熱硬化性樹脂は、前述のとおり三次元的な密な網目構造を有するので、コア粒子を熱硬化性樹脂からなるシェル層で被覆すれば、たとえ蛍光色素がコア粒子から離脱しても、その蛍光色素はシェル層に阻まれ、コアシェル型ナノ粒子内に保持される。このため、本発明の蛍光色素含有ナノ粒子の製造方法によって製造されたコアシェル型ナノ粒子は、多量の蛍光色素を保持できるので、輝度が高い。
【００１６】
以上のとおり、本発明の蛍光色素含有ナノ粒子の製造方法によれば、蛍光色素の制約が小さく、幅広い蛍光色素を利用でき、高い輝度を有するが蛍光色素含有コアシェル型ナノ粒子を製造することができる。このため、本発明の製造方法によって製造された蛍光色素含有コアシェル型ナノ粒子は、免疫組織化学染色や生細胞イメージングに有効に利用することができる。
【００１７】
本発明の蛍光色素含有ナノ粒子の製造方法における工程１は、コア粒子を作製する工程である。工程１においては、熱可塑性樹脂合成用モノマーを蛍光色素の存在下で重合させる。これにより、蛍光色素を含有する熱可塑性樹脂からなるコア粒子が形成される。
【００１８】
前記熱可塑性樹脂としては、特に制限はないが、スチレン樹脂、アクリル樹脂、アクリロニトリル樹脂、ＡＳ樹脂、ＡＳＡ樹脂、アルキルメタクリル酸樹脂、(ポリ)アルキルメタクリル酸樹脂、アクリルアミド樹脂、およびスルホン酸基を有するモノマーを重合して形成される樹脂等を好適に用いることができる。これらの中でも、スチレン樹脂およびアクリロニトリル樹脂を用いると、蛍光色素の溶出をより効果的に抑制することができ、輝度が高い蛍光色素含有コアシェル型ナノ粒子を得ることができるので好ましい。
【００１９】
前述のとおり、蛍光色素は総じて熱可塑性樹脂に対して高い親和力を有するので、前記蛍光色素として幅広い色素を使用することができる。蛍光色素の中でも、たとえば、Ｔｅｘａｓ  Ｒｅｄ系色素分子などのローダミン系色素分子、ＢＯＤＩＰＹ系色素分子、スクアリリウム系色素分子、シアニン系色素分子、オキサジン系色素分子、カルボピロニン系色素分子およびクマリン系色素分子などの芳香族系色素分子等から選ばれる少なくとも１種を好適に使用することができる。
【００２０】
ローダミン系色素分子の具体例としては、５−カルボキシ−ローダミン、６−カルボキシ−ローダミン、５，６−ジカルボキシ−ローダミン、ローダミン ６Ｇ、テトラメチルローダミン、Ｘ−ローダミン、テキサスレッド、スペクトラムレッド、ＬＤ７００パークロレート、スルホローダミン１０１等が挙げられる。
【００２１】
ＢＯＤＩＰＹ系色素分子の具体例としては、BODIPY FL、BODIPY TMR、BODIPY 493/503、BODIPY 530/550、BODIPY 558/568、BODIPY 564/570、BODIPY 576/589、BODIPY 581/591、BODIPY 630/650、BODIPY 650/665（以上、インビトロジェン社製）等が挙げられる。
【００２２】
スクアリリウム系色素分子の具体例としては、ＳＲｆｌｕｏｒ, ６８０−ｃａｒｂｏｘｙｌａｔｅ、１，３−ビス［４−（ジメチルアミノ）−２−ヒドロキシフェニル］−２，４−ジヒドロキシシクロブテンジイリウムジヒドロキシド、ビス‐１，３−ビス［４−（ジメチルアミノ）フェニル］−２，４−ジヒドロキシシクロブテンジイリウムジヒドロキシド、ビス‐２−（４−（ジエチルアミノ）−２−ヒドロキシフェニル）−４−（４−（ジエチルイミニオ）−２−ヒドロキシシクロヘキサ−２，５−ジエニリデン）−３−オキソシクロブテ−１−エノレート、２−（４−（ジブチルアミノ）−２−ヒドロキシフェニル）−４−（４−（ジブチルイミニオ）−２−ヒドロキシシクロヘキサ−２，５−ジエニリデン）−３−オキソシクロブテ−１−エノレート、２−（８−ヒドロキシ−１，１，７，７−テトラメチル−１，２，３，５，６，７−ヘキサヒドロピリド［３，２，１−ｉｊ］キノリン−９−イル）−４−（８−ヒドロキシ−１，１，７，７−テトラメチル−２，３，６，７−テトラヒドロ−１Ｈ−ピリド［３，２，１−ｉｊ］キノリニウム−９（５Ｈ）−イリデン）−３−オキソシクロブテ−１−エノレート等が挙げられる。
【００２３】
シアニン系色素分子の具体例としては、１−ブチル−２−［５−（１−ブチル−１，３−ジヒドロ−３，３−ジメチル−２Ｈ−インドール−２−イリデン）−ペンタ−１，３−ジエニル］−３，３−ジメチル−３Ｈ−インドリウムヘキサフルオロホスフェート、１−ブチル−２−［５−（１−ブチル−３，３−ジメチル−１，３−ジヒドロ−インドール−２−イリデン）−３−クロロペンタ−１，３−ジエニル］−３，３−ジメチル−３Ｈ−インドリウムヘキサフルオロホスフェート、３−エチル−２−［５−（３−エチル−３Ｈ−ベンゾチオアゾール−２−イリデン）−ペンタ−１，３−ジエニル］−ベンゾチアゾール−３−イウム-アイオダイド等が挙げられる。
【００２４】
オキサジン系色素分子の具体例としては、Ｃｒｅｓｙｌ ｖｉｏｌｅｔ、Ｏｘａｚｉｎｅ １７０、ＥＶＯｂｌｕｅ３０、Ｎｉｌｅ Ｂｌｕｅ等が挙げられる。
カルボピロニン系色素分子の具体例としては、ＣＡＲＢＯＰＹＲＯＮＩＮ １４９等が挙げられる。
【００２５】
芳香環系色素分子であるクマリン系色素分子の具体例としては、クマリン７、クマリン３０、ＢａｓｉｃＹｅｌｌｏｗ４０、7-ジエチルアミノ-クマリン、7-ジエチルアミノ-4-メチル-クマリン、7-ジエチルアミノ-4-トリフルオロメチル-クマリン、7-(ジエチルアミノ)クマリン-3-カルボン酸、7-(ジエチルアミノ)クマリン-3-カルボン酸エチルエステル、7-ジエチルアミノ-3-(4-ピリジニル)-クマリン、7-ジエチルアミノ-3-(2-チオフェン)-クマリン、7-ジエチルアミノ-4-カルボニトリル-クマリン、1,1,6,6,8-ペンタメチル-2,3,5,6-テトラヒドロ-1H,4H-11-オキサ-3a-アザ-ベンゾ[de]アントラセン-10-オン、1,1,6,6-テトラメチル-8-トリフルオロ-2,3,5,6-テトラヒドロ-1H,4H-11-オキサ-3a-アザ-ベンゾ[de]アントラセン-10-オン、クマリン504T、7-ジエチルアミノ-3-カルボアルデヒド-クマリン、1,1,6,6-テトラメチル-10-オキソ-2,3,5,6-テトラヒドロ-1H、4H、10H-11-オキサ-3a-アザ-ベンゾ[de]アントラセン-9-カルボニトリル、9-(1H-ベンゾイミダゾル-2-イル)-1,1,6,6-テトラメチル-2,3,5,6-テトラヒドロ-1H、4H-11-オキサ-3a-アザ-ベンゾ[de]アントラセン-10-オン、3-ジエチルアミノ-7-イミノ-7H-[1]ベンゾピラノ[3',2':3,4]ピリド[1,2-a]ベンズイミダゾール-6-カルボニトリル、10,11,14,15-テトラヒドロ-6-イミノ-9,9,15,15-テトラメチル-6H,9H-ベンズイミダゾ[1",2":1':2']ピリド[4'3':2,3][1]ベンゾピラノ[6,7,8-ij]キノリジン-7-カルボニトリル、クマリン６、クマリン153、クマリン102、クマリン343、クマリン334、クマリン545、クマリン５０４T、クマリン545T、7-(ジエチルアミノ)-3-フェニルクマリン等が挙げられる。
【００２６】
芳香環系色素分子のクマリン系色素分子以外の具体例としては、Ｎ, Ｎ−ビス−（２，６−ジイソプロピルフェニル）−１，６，７，１２−（４−ｔｅｒｔ−ブチルフェノキシ）−ペリレン−３，４，９，１０−テトラカルボン酸ジイミド、Ｎ,Ｎ'−ビス（２，６−ジイソプロピルフェニル）−１，６，７，１２−テトラフェノキシペリレン−３，４：９，１０−テトラカルボキシジイミド、Ｎ，Ｎ'−ビス（２，６−ジイソプロピルフェニル）ペリレン−３，４，９，１０−ビス（ジカルボイミド）、１６Ｎ,Ｎ'−ビス（２，６−ジメチルフェニル）ペリレン−３,４,９,１０−テトラカルボン酸ジイミド、４，４'−［（８，１６−ジヒドロ−８,１６−ジオキソジベンゾ［ａ,ｊ］ペリレン−２,１０−ジイル）ジオキシ]ジブチル酸、２，１０−ジヒドロキシ−ジベンゾ［ａ,ｊ］ペリレン−８,１６−ジオン、２，１０−ビス（３−アミノプロポキシ）ジベンゾ［ａ,ｊ］ペリレン−８,１６−ジオン、３，３'−［（８，１６−ジヒドロ−８,１６−ジオキソジベンゾ ［ａ，ｊ］ペリレン−２,１０−ジイル）ジオキシ］ジプロピルアミン、１７−ビス（オクチルオキシ）アントラ［９，１，２−ｃｄｅ−］ベンゾ［ｒｓｔ］ペンタフェン−５−１０−ジオン、オクタデカン酸、 ５，１０−ジヒドロ−５,１０−ジオキソアントラ ［９，１，２−ｃｄｅ］ベンゾ［ｒｓｔ］ペンタフェン−１６,１７−ジイルエステル、ジヒドロキシジベンズアントロン、ベンゼンスルホン酸，４，４'，４''，４'''−［［２，９−ビス［２，６−ビス（１−メチルエチル）フェニル］−１,２,３,８,９,１０−ヘキサヒドロ−１,３,８,１０−テトラオキソアントラ ［２，１，９−ｄｅｆ：６，５，１０−ｄ'ｅ'ｆ'］ジイソキノリン−５，６，１２，１３−テトライル］テトラキス（オキシ）］テトラキス−，ベンゼンエタンアミニウム、４，４'，４''，４'''−［［２，９−ビス［２，６−ビス（１−メチルエチル）フェニル］−１,２,３,８,９,１０−ヘキサヒドロ−１,３,８,１０−テトラオキソアントラ ［２，１，９−ｄｅｆ：６，５，１０−ｄ'ｅ'ｆ'］ジイソキノリン−５，６，１２，１３−テトライル］テトラキス（オキシ）］テトラキス［Ｎ,Ｎ,Ｎ−トリメチル−］， スピロピラン，アゾベンゼン，スピロペリミジン，ジアリールエテン，ピラニン等が挙げられる。
【００２７】
前記コア粒子は、色素の存在下に熱可塑性樹脂合成用モノマーを重合させることにより作製される。熱可塑性樹脂合成用モノマーの重合は、界面活性剤を添加して乳化重合することが好ましい。たとえば、蛍光色素および界面活性剤を含有する水溶液に熱可塑性樹脂合成用モノマーを添加し、通常５５〜７５℃、好ましくは６８〜７２℃で、１０分間程度、好ましくは１０〜１５分間激しく撹拌する。その後、重合開始剤を添加して、５５〜７５℃、好ましくは６８〜７２℃で、４〜２４時間、好ましくは４〜５時間激しく撹拌して、反応させる。さらに、液温を８０〜９０℃、好ましくは８０〜８２℃に上げ、３０〜６０分間、好ましくは３０〜４０分間激しく攪拌する。反応液は、通常、凝集塊と上清である粒子分散液とに分かれる。反応液から粒子分散液を回収する。この粒子分散液を遠心分離し、上清である分散媒を除いた後、沈殿に超純水を加え、超音波分散する。遠心分離、沈殿への超純水添加および超音波分散の工程をさらに２回程度繰り返す。これにより、コア粒子の水分散液が得られる。
【００２８】
前記熱可塑性樹脂合成用モノマーとしては、重合により目的とする熱可塑性樹脂が得られるようなモノマーを適宜選択して使用する。
蛍光色素の添加量は、熱可塑性樹脂合成用モノマー１ｇに対し、通常１〜５０ｍｇ、好ましくは４〜２０ｍｇである。
【００２９】
前記界面活性剤には特に制限はなく、通常の乳化重合反応に使用される界面活性剤を用いることができる。前記界面活性剤としては、アニオン系、ノニオン系およびカチオン系の全ての界面活性剤を用いることができる。アニオン系の界面活性剤としては、例えば、ドデシルベンゼンスルホン酸ナトリウム等が挙げられる。ノニオン系の界面活性剤としては、ポリエチレングリコール、ポリオキシエチレンアルキルエーテル等が挙げられる。カチオン系の界面活性剤としては、ドデシルトリメチルアンモニウムブロミド等が挙げられる。界面活性剤は、１種類単独で使用しても、２種類以上を併用してもよい。
【００３０】
市販の界面活性剤としては、例えば、「エマルゲン」（登録商標、花王（株）製）や「ネオペレックス」（登録商標、花王（株）製）を好適に用いることができる。エマルゲンの有効成分はポリオキシエチレンアルキルエーテルであり、ネオペレックスの有効成分はドデシルベンゼンスルホン酸ナトリウムである。
界面活性剤の添加量は、熱可塑性樹脂合成用モノマー１ｇに対し、通常１〜３ｍｇ、好ましくは１〜２ｍｇである。
【００３１】
前記重合開始剤としては、熱によりラジカルを発生するアゾ化合物および過酸化物などの熱重合開始剤が挙げられ、アゾ化合物として好ましくはＶ−５０（２，２‘−Ａｚｏｂｉｓ（２−ｍｅｔｈｙｌｐｒｏｐｉｏｎａｍｉｄｉｎｅ）ｄｉｈｙｄｒｏｃｈｌｏｒｉｄｅ）が挙げられ、過酸化物として好ましくは過硫酸アンモニウムが挙げられる。重合開始剤はレドックス重合開始剤であってもよい。
【００３２】
重合開始剤の添加量は、熱可塑性樹脂合成用モノマー１ｇに対し、通常０．１〜１．５ｍｇ、好ましくは０．３〜０．４５ｍｇである。
上記のようにして作製されたコア粒子は、平均粒径が通常２０〜３００ｎｍ、好ましくは５０〜２００ｎｍである。コア粒子の平均粒径が３００ｎｍを超えると染色性に問題が生じる場合があり、コア粒子の平均粒径が２０ｎｍ未満であると、視認性に問題が生じる場合がある。上記コア粒子の平均粒径は、走査型電子顕微鏡（ＳＥＭ）を用いて電子顕微鏡写真を撮影し、蛍光色素含有ナノ粒子の断面積を計測し、その計測値を面積として有する円の直径（面積円相当径）として算出された数値である。このような平均粒径の測定方法は、後述の蛍光色素含有コアシェル型ナノ粒子についても同様である。
【００３３】
このコア粒子は、蛍光色素の存在下に熱可塑性樹脂合成用モノマーを重合させることにより作製されているので、多量の蛍光色素を均一に分散した状態で含有することができる。このため、本発明の蛍光色素含有ナノ粒子の製造方法における工程１によって作製されたコア粒子を用いて製造された蛍光色素含有コアシェル型ナノ粒子は、高輝度を有し得る。これに対し、まず熱可塑性樹脂合成用モノマーを重合させて粒子を作製し、その後、その粒子に蛍光色素を含浸させてコア粒子を作製した場合には、コア粒子の表面部にしか色素が含有されず、コア粒子に含有される色素の量も少ない。このため、このような方法によって作製されたコア粒子を用いて製造された蛍光色素含有コアシェル型ナノ粒子は、高輝度を有し得ない。
【００３４】
本発明の蛍光色素含有ナノ粒子の製造方法における工程２は、前記コア粒子を熱硬化性樹脂からなるシェル層で被覆する工程である。工程２により、コア粒子と、コア粒子を被覆する、熱硬化性樹脂からなるシェル層とを有するコアシェル型蛍光色素含有ナノ粒子が形成される。
【００３５】
前記熱硬化性樹脂としては、前述のようなシェル層を形成できる限り特に制限はないが、メラミン樹脂、尿素樹脂、アニリン樹脂、グアナミン樹脂、フェノール樹脂、キシレン樹脂またはフラン樹脂等を好適に挙げることができる。
【００３６】
コア粒子を熱硬化性樹脂からなるシェル層で被覆する方法としては、コア粒子から蛍光色素が抜け出すのを防げるように熱硬化性樹脂でコア粒子を被覆できば特に制限はないが、コア粒子の存在下で熱硬化性樹脂合成用モノマーを重合させる方法が簡便であり、好適である。
【００３７】
たとえば、コア粒子を０．１〜２ｍｇ／ｍＬ、好ましくは０．３〜０．７ｍｇ／ｍＬの濃度で含む、コア粒子の水分散液に、界面活性剤および熱硬化性樹脂合成用モノマーを添加し、混合液を約７０〜８０℃、好ましくは７５〜７８℃で、１０分間程度、好ましくは１０〜１５分間加熱しながら激しく撹拌する。その後、酸触媒を添加し、酸触媒を添加してから５０分間程度、好ましくは４５〜５０分間、約７０℃、好ましくは７５〜７８℃で加熱しながら撹拌を続ける。その後、混合液を約９０℃、好ましくは８５〜９０℃に昇温して、２０分間程度、好ましくは１５〜２０分間加熱しながら激しく撹拌する。この反応液を遠心分離して、上清を除く。沈殿に超純水を加え、超音波分散する。遠心分離、沈殿への超純水添加および超音波分散の工程をさらに２回程度繰り返す。これにより、コアシェル型蛍光色素含有ナノ粒子の水分散液が得られる。走査型電子顕微鏡を用いて、コアシェル型蛍光色素含有ナノ粒子の粒径がコア粒子の粒径よりも大きくなっていることを確認することができる。
【００３８】
前記熱硬化性樹脂合成用モノマーとしては、重合により目的とする熱硬化性樹脂が得られるようなモノマーを適宜選択して使用する。
前記酸触媒としては、ドデシルベンゼンスルホン酸、スルファミン酸、ギ酸、酢酸、硫酸、塩酸、硝酸、パラトルエンスルホン酸等が挙げられる。
【００３９】
酸触媒の添加量は、コア粒子１ｍｇに対し、通常３０〜８０ｍｇ、好ましくは４０〜５０ｍｇである。
前記シェル層の厚みは、１５〜３０ｎｍであることが好ましく、２０〜３０ｎｍであることがより好ましい。
【００４０】
上記のようにして作製されたコアシェル型蛍光色素含有ナノ粒子は、平均粒径が通常４０〜５００ｎｍ、好ましくは５０〜２００ｎｍである。コア粒子の平均粒径が５００ｎｍを超えると染色性に問題が生じる場合があり、コア粒子の平均粒径が４０ｎｍ未満であると、視認性に問題が生じる場合がある。
【実施例】
【００４１】
［実施例１］
〔コア粒子の作製〕
６ｍＬスクリュー管に、超純水１９６０μＬ、０．５Ｍ ＥＤＴＡ水溶液 ９．６μＬ、１０ ｍｇ/ｍＬのＢａｓｉｃＹｅｌｌｏｗ４０水溶液３００μＬ、１０ｗ/ｖ％ドデシルベンゼンスルホン酸ナトリウム水溶液３００μＬ、１０ｗ/ｖ％ノニルフェニルポリ（２０）オキシエチレン３００μＬを入れた。この混合液に、熱可塑性樹脂合成用モノマーとして、スチレン ３００μＬ、ポリプロピレングリコールモノメタクリル酸 ６０μＬ、５０質量％ 2-アクリルアミド-2-メチルプロパンスルホン酸ナトリウム塩水溶液 ３０μＬを加えた。このスクリュー管に長さ１０ｍｍの撹拌子を入れて、ホットスターラー上で６２℃、１５０００ ｒｐｍで１０分間撹拌した。この混合液に、１０ｗ/ｖ％ Ｖ−５０水溶液  ５０μＬを加えて重合を開始した。６２℃、１５０００ｒｐｍで４時間撹拌した。その後、８５℃、１５０００ ｒｐｍで１時間撹拌した。
【００４２】
反応液から凝集塊を除去して、粒子分散液を回収した。この粒子分散液を、４℃、１５０００ｒｐｍで、６０分間遠心分離して、上清を除いた。着色した沈殿物に１ｍＬの超純水を加えて超音波分散した。遠心分離と超純水による分散を２回繰り返して、蛍光色素を含有した熱可塑性樹脂からなるコア粒子（１）の水分散液を得た。得られたコア粒子（１）の粒径は１００ｎｍであった。
【００４３】
〔蛍光色素含有コアシェル型ナノ粒子の製造〕
コア粒子（１）を５０ｍｇ／ｍＬの濃度で含むコア粒子水分散液（１） ２５０μＬ、５質量％エマルゲン４３０（ポリオキシエチレンオレイルエーテル、花王（株）製）水溶液 １６０μＬ、５０質量％ニカラックＭＸ−０３５（メチル化メラミン樹脂 日本カーバイド工業（株）製）水溶液 １２０μＬを６ｍＬスクリュー管に入れた。このスクリュー管に１０ｍｍ撹拌子を入れて、ホットスターラー上で１５分間、７０℃、１５０００ｒｐｍで撹拌した。酸触媒として１００μＬの５質量％ドデシルベンゼンスルホン酸水溶液を添加した。６０分間、７０℃、１５０００ ｒｐｍで攪拌した後、３０分間、９０℃、１５０００ ｒｐｍで攪拌した。４℃、１５０００ｒｐｍで、２０分間遠心分離して上清を除いた。着色した沈殿物に１ｍＬの超純水を加えて超音波分散した。遠心分離と超純水による分散を２回繰り返して、蛍光色素含有コアシェル型ナノ粒子（１）の水分散液を得た。走査型電子顕微鏡を用いて、コアシェル型ナノ粒子（１）の粒径がコア粒子（１）の粒径よりも大きいことを確認した。コアシェル型ナノ粒子（１）の粒径は１１５ｎｍであった。得られた水分散液に含まれるコアシェル型ナノ粒子（１）の濃度は１６．４ｍｇ／ｍＬであった。
【００４４】
（輝度の評価）
得られた水分散液を、蛍光色素含有コアシェル型ナノ粒子（１）の濃度が１０ｐｍｏｌ／Ｌになるように超純水で希釈した。この希釈された水分散液に対し、分光蛍光光度計（Ｆ−７０００日立ハイテクノロジーズ社製）にて蛍光強度を測定した。得られた蛍光強度により蛍光色素含有コアシェル型ナノ粒子（１）の輝度を評価した。結果を表１に示す。
【００４５】
（蛍光色素の分散媒中への溶出量の評価）
得られた水分散液を、蛍光色素含有コアシェル型ナノ粒子（１）の濃度が０．１ｎｍｏｌ／Ｌになるようにリン酸緩衝生理食塩水（ＰＢＳ）で希釈した。希釈された水分散液を３時間、３７℃でインキュベートした後、４℃、１５０００ｒｐｍで、６０分間遠心分離し、上清を回収した。上清の蛍光強度を分光蛍光強度計（Ｆ−７０００日立ハイテクノロジーズ社製）にて測定し、上清中の蛍光色素の濃度を求めた。上清中の蛍光色素の濃度により、蛍光色素含有コアシェル型ナノ粒子（１）から分散媒中へ溶出した蛍光色素の量を評価した。結果を表１に示す。
【００４６】
［実施例２］
〔コア粒子の作製〕
熱可塑性樹脂合成用モノマーとして、スチレン２００μＬ、アクリロニトリル １００μＬ、ヒドロキシプロピルモノメタクリル酸 ６０μＬ、2-アクリルアミド-2-メチルプロパンスルホン酸ナトリウム塩３０μＬを使用したこと以外は実施例１と同様に行い、コア粒子（２）の水分散液を得た。得られたコア粒子（２）の粒径は１００ｎｍであった。
【００４７】
〔蛍光色素含有コアシェル型ナノ粒子の製造〕
コア粒子水分散液（１）に替えて、コア粒子（２）を５０ｍｇ／ｍＬの濃度で含むコア粒子水分散液（２）を使用したこと以外は実施例１と同様に行い、蛍光色素含有コアシェル型ナノ粒子（２）の水分散液を得た。走査型電子顕微鏡を用いて、コアシェル型ナノ粒子（２）の粒径がコア粒子（２）の粒径よりも大きいことを確認した。コアシェル型ナノ粒子（２）の粒径は１１５ｎｍであった。得られた水分散液に含まれるコアシェル型ナノ粒子（２）の濃度は２０ｍｇ／ｍＬであった。
【００４８】
（輝度の評価）
実施例１と同様に、蛍光色素含有コアシェル型ナノ粒子（２）の輝度を評価した。結果を表１に示す。
【００４９】
（蛍光色素の分散媒中への溶出量の評価）
実施例１と同様に、蛍光色素含有コアシェル型ナノ粒子（２）から分散媒中へ溶出した蛍光色素の量を評価した。結果を表１に示す。
【００５０】
［実施例３］
〔コア粒子の作製〕
熱可塑性樹脂合成用モノマーとして、スチレン２００μＬ、アクリロニトリル １００μＬ、ポリプロピレングリコールモノメタクリル酸 ６０μＬ、2-アクリルアミド-2-メチルプロパンスルホン酸ナトリウム塩３０μＬを使用したこと以外は実施例１と同様に行い、コア粒子（３）の水分散液を得た。得られたコア粒子（３）の粒径は１００ｎｍであった。
【００５１】
〔蛍光色素含有コアシェル型ナノ粒子の製造〕
コア粒子水分散液（１）に替えて、コア粒子（３）を５０ｍｇ／ｍＬの濃度で含むコア粒子水分散液（３）を使用したこと以外は実施例１と同様に行い、蛍光色素含有コアシェル型ナノ粒子（３）の水分散液を得た。走査型電子顕微鏡を用いて、コアシェル型ナノ粒子（３）の粒径がコア粒子（３）の粒径よりも大きいことを確認した。コアシェル型ナノ粒子（３）の粒径は１１５ｎｍであった。得られた水分散液に含まれるコアシェル型ナノ粒子（３）の濃度は１８ｍｇ／ｍＬであった。
【００５２】
（輝度の評価）
実施例１と同様に、蛍光色素含有コアシェル型ナノ粒子（３）の輝度を評価した。結果を表１に示す。
【００５３】
（蛍光色素の分散媒中への溶出量の評価）
実施例１と同様に、蛍光色素含有コアシェル型ナノ粒子（３）から分散媒中へ溶出した蛍光色素の量を評価した。結果を表１に示す。
【００５４】
［実施例４］
〔コア粒子の作製〕
実施例３と同様に行い、コア粒子（３）の水分散液を得た。得られたコア粒子（３）の粒径は１００ｎｍであった。
【００５５】
〔蛍光色素含有コアシェル型ナノ粒子の製造〕
５０質量％ニカラックＭＸ−０３５（メチル化メラミン樹脂 日本カーバイド工業（株）製）水溶液 １２０μＬおよび５質量％ドデシルベンゼンスルホン酸１００ μＬ に替えて、それぞれ５０質量％尿素 （東京化成工業（株））１００μＬおよび１０質量％ホルマリン（東京化成工業（株）１５０μＬ）を使用したこと以外は実施例３と同様に行い、蛍光色素含有コアシェル型ナノ粒子（４）の水分散液を得た。走査型電子顕微鏡を用いて、コアシェル型ナノ粒子（４）の粒径がコア粒子（３）の粒径よりも大きいことを確認した。コアシェル型ナノ粒子（４）の粒径は１１５ｎｍであった。得られた水分散液に含まれるコアシェル型ナノ粒子（４）の濃度は１５．４ｍｇ／ｍＬであった。
【００５６】
（輝度の評価）
実施例１と同様に、蛍光色素含有コアシェル型ナノ粒子（４）の輝度を評価した。結果を表１に示す。
【００５７】
（蛍光色素の分散媒中への溶出量の評価）
実施例１と同様に、蛍光色素含有コアシェル型ナノ粒子（４）から分散媒中へ溶出した蛍光色素の量を評価した。結果を表１に示す。
【００５８】
［実施例５］
〔コア粒子の作製〕
実施例３と同様に行い、コア粒子（３）の水分散液を得た。得られたコア粒子（３）の粒径は１００ｎｍであった。
【００５９】
〔蛍光色素含有コアシェル型ナノ粒子の製造〕
５０質量％ニカラックＭＸ−０３５（メチル化メラミン樹脂 日本カーバイド工業（株）製）水溶液 １２０μＬおよび５質量％ドデシルベンゼンスルホン酸１００ μＬ に替えて、それぞれ５０質量％ベンゾグアナミン水溶液 （東京化成工業（株））１２０μＬおよび１０質量％ホルマリン（東京化成工業（株））１５０μＬを使用したこと以外は実施例３と同様に行い、蛍光色素含有コアシェル型ナノ粒子（５）の水分散液を得た。走査型電子顕微鏡を用いて、コアシェル型ナノ粒子（５）の粒径がコア粒子（３）の粒径よりも大きいことを確認した。コアシェル型ナノ粒子（５）の粒径は１１５ｎｍであった。得られた水分散液に含まれるコアシェル型ナノ粒子（５）の濃度は１０．３ｍｇ／ｍＬであった。
【００６０】
（輝度の評価）
実施例１と同様に、蛍光色素含有コアシェル型ナノ粒子（５）の輝度を評価した。結果を表１に示す。
【００６１】
（蛍光色素の分散媒中への溶出量の評価）
実施例１と同様に、蛍光色素含有コアシェル型ナノ粒子（５）から分散媒中へ溶出した蛍光色素の量を評価した。結果を表１に示す。
【００６２】
［実施例６］
〔コア粒子の作製〕
１０ ｍｇ/ｍＬのＢａｓｉｃＹｅｌｌｏｗ４０水溶液３００μＬに替えて、１０ｍｇ/ｍＬのスルホローダミン１０１水溶液３００μＬを使用したこと以外は、実施例３と同様に行い、コア粒子（４）の水分散液を得た。得られたコア粒子（４）の粒径は１００ｎｍであった。
【００６３】
〔蛍光色素含有コアシェル型ナノ粒子の製造〕
コア粒子水分散液（１）に替えて、コア粒子（４）を５０ｍｇ／ｍＬの濃度で含むコア粒子水分散液（４）を使用したこと以外は実施例１と同様に行い、蛍光色素含有コアシェル型ナノ粒子（６）の水分散液を得た。走査型電子顕微鏡を用いて、コアシェル型ナノ粒子（６）の粒径がコア粒子（４）の粒径よりも大きいことを確認した。コアシェル型ナノ粒子（６）の粒径は１１５ｎｍであった。得られた水分散液に含まれるコアシェル型ナノ粒子（６）の濃度は２０ｍｇ／ｍＬであった。
【００６４】
（輝度の評価）
実施例１と同様に、蛍光色素含有コアシェル型ナノ粒子（６）の輝度を評価した。結果を表１に示す。
【００６５】
（蛍光色素の分散媒中への溶出量の評価）
実施例１と同様に、蛍光色素含有コアシェル型ナノ粒子（６）から分散媒中へ溶出した蛍光色素の量を評価した。結果を表１に示す。
【００６６】
［実施例７］
〔コア粒子の作製〕
１０ ｍｇ/ｍＬのＢａｓｉｃＹｅｌｌｏｗ４０水溶液３００μＬに替えて、１０ ｍｇ/ｍＬのクマリン３０水溶液３００μＬを使用したこと以外は、実施例３と同様に行い、コア粒子（５）の水分散液を得た。得られたコア粒子（５）の粒径は１００ｎｍであった。
【００６７】
〔蛍光色素含有コアシェル型ナノ粒子の製造〕
コア粒子水分散液（１）に替えて、コア粒子（５）を５０ｍｇ／ｍＬの濃度で含むコア粒子水分散液（５）を使用したこと以外は実施例１と同様に行い、蛍光色素含有コアシェル型ナノ粒子（７）の水分散液を得た。走査型電子顕微鏡を用いて、コアシェル型ナノ粒子（７）の粒径がコア粒子（５）の粒径よりも大きいことを確認した。コアシェル型ナノ粒子（７）の粒径は１１５ｎｍであった。得られた水分散液に含まれるコアシェル型ナノ粒子（７）の濃度は１６．８ｍｇ／ｍＬであった。
【００６８】
（輝度の評価）
実施例１と同様に、蛍光色素含有コアシェル型ナノ粒子（７）の輝度を評価した。結果を表１に示す。
【００６９】
（蛍光色素の分散媒中への溶出量の評価）
実施例１と同様に、蛍光色素含有コアシェル型ナノ粒子（７）から分散媒中へ溶出した蛍光色素の量を評価した。結果を表１に示す。
【００７０】
［実施例８］
〔コア粒子の作製〕
１０ ｍｇ/ｍＬのＢａｓｉｃＹｅｌｌｏｗ４０水溶液３００μＬに替えて、１０ｍｇ/ｍＬのクマリン７水溶液３００μＬを使用したこと以外は、実施例３と同様に行い、コア粒子（６）の水分散液を得た。得られたコア粒子（６）の粒径は１００ｎｍであった。
【００７１】
〔蛍光色素含有コアシェル型ナノ粒子の製造〕
コア粒子水分散液（１）に替えて、コア粒子（６）を５０ｍｇ／ｍＬの濃度で含むコア粒子水分散液（６）を使用したこと以外は実施例１と同様に行い、蛍光色素含有コアシェル型ナノ粒子（８）の水分散液を得た。走査型電子顕微鏡を用いて、コアシェル型ナノ粒子（８）の粒径がコア粒子（６）の粒径よりも大きいことを確認した。コアシェル型ナノ粒子（８）の粒径は１１５ｎｍであった。得られた水分散液に含まれるコアシェル型ナノ粒子（８）の濃度は１５．６ｍｇ／ｍＬであった。
【００７２】
（輝度の評価）
実施例１と同様に、蛍光色素含有コアシェル型ナノ粒子（８）の輝度を評価した。結果を表１に示す。
【００７３】
（蛍光色素の分散媒中への溶出量の評価）
実施例１と同様に、蛍光色素含有コアシェル型ナノ粒子（８）から分散媒中へ溶出した蛍光色素の量を評価した。結果を表１に示す。
【００７４】
［比較例１］
実施例３における「コア粒子の作製」と同様の手法により、蛍光色素を含有した熱可塑性樹脂粒子（１）の水分散液を得た。得られた熱可塑性樹脂粒子（１）の粒径は１００ｎｍであった。
【００７５】
（輝度の評価）
実施例１と同様に、熱可塑性樹脂粒子（１）の輝度を評価した。結果を表１に示す。
【００７６】
（蛍光色素の分散媒中への溶出量の評価）
実施例１と同様に、熱可塑性樹脂粒子（１）から分散媒中へ溶出した蛍光色素の量を評価した。結果を表１に示す。
【００７７】
［比較例２］
スルホローダミン１０１に替えてＢａｓｉｃＹｅｌｌｏｗ４０を使用したこと以外は、特開２０１５−１０８５７２号公報に記載された実施例１０と同様の手法により、蛍光色素含有コアシェル型ナノ粒子（９）を製造した。
【００７８】
（輝度の評価）
実施例１と同様に、蛍光色素含有コアシェル型ナノ粒子（９）の輝度を評価した。結果を表１に示す。
【００７９】
（蛍光色素の分散媒中への溶出量の評価）
実施例１と同様に、蛍光色素含有コアシェル型ナノ粒子（９）から分散媒中へ溶出した蛍光色素の量を評価した。結果を表１に示す。
【００８０】
［比較例３］
スルホローダミン１０１に替えてＢａｓｉｃＹｅｌｌｏｗ４０を使用したこと以外は、特開２０１５−１０８５７２号公報に記載された調製例１と同様の手法により、蛍光色素を含有した熱硬化性樹脂粒子（１）を製造した。
【００８１】
（輝度の評価）
実施例１と同様に、熱硬化性樹脂粒子（１）の輝度を評価した。結果を表１に示す。
【００８２】
（蛍光色素の分散媒中への溶出量の評価）
実施例１と同様に、熱硬化性樹脂粒子（１）から分散媒中へ溶出した蛍光色素の量を評価した。結果を表１に示す。
【００８３】
［比較例４］
〔コア粒子の作製〕
実施例３と同様に行い、コア粒子（３）の水分散液を得た。得られたコア粒子（３）の粒径は１００ｎｍであった。
【００８４】
〔蛍光色素含有コアシェル型ナノ粒子の製造〕
６ｍＬスクリュー管に、超純水１９６０μＬ、０．５Ｍ ＥＤＴＡ水溶液 ９．６μＬ、１０ｗ/ｖ％ドデシルベンゼンスルホン酸ナトリウム水溶液３００μＬ、１０ｗ/ｖ％ノニルフェニルポリ（２０）オキシエチレン３００μＬ、コア粒子（３）５０μＬを入れた。この混合液に、熱可塑性樹脂合成用モノマーとしてスチレン(東京化成工業(株)) ２００μＬを加えた。このスクリュー管に長さ１０ｍｍの撹拌子を入れて、ホットスターラー上で６２℃、１５０００ ｒｐｍで１０分間撹拌した。この混合液に、１０ｗ/ｖ％ Ｖ−５０水溶液  ５０μＬを加えて重合を開始した。６２℃、１５０００ｒｐｍで４時間撹拌した。その後、８５℃、１５０００ ｒｐｍで１時間撹拌した。
【００８５】
反応液から凝集塊を除去して、粒子分散液を回収した。この粒子分散液を、４℃、１５０００ｒｐｍで、６０分間遠心分離して、上清を除いた。着色した沈殿物に１ｍＬの超純水を加えて超音波分散した。遠心分離と超純水による分散を２回繰り返して、コアシェル型ナノ粒子（１０）の水分散液を得た。得られたコアシェル型ナノ粒子（１０）の粒径は１２０ｎｍであった。得られた水分散液に含まれるコアシェル型ナノ粒子（１０）の濃度は９．５ｍｇ／ｍＬであった。
【００８６】
（輝度の評価）
実施例１と同様に、蛍光色素含有コアシェル型ナノ粒子（１０）の輝度を評価した。結果を表１に示す。
【００８７】
（蛍光色素の分散媒中への溶出量の評価）
実施例１と同様に、蛍光色素含有コアシェル型ナノ粒子（１０）から分散媒中へ溶出した蛍光色素の量を評価した。結果を表１に示す。
【００８８】
［比較例５］
１０ｍｇ/ｍＬのＢａｓｉｃＹｅｌｌｏｗ４０水溶液３００μＬに替えて、１０ ｍｇ/ｍＬのスルホローダミン１０１水溶液３００μＬを使用したこと以外は、実施例３における「コア粒子の作製」と同様の手法により、蛍光色素を含有した熱可塑性樹脂粒子（２）の水分散液を得た。得られた熱可塑性樹脂粒子（２）の粒径は１００ｎｍであった。
【００８９】
（輝度の評価）
実施例１と同様に、熱可塑性樹脂粒子（２）の輝度を評価した。結果を表１に示す。
（蛍光色素の分散媒中への溶出量の評価）
実施例１と同様に、熱可塑性樹脂粒子（２）から分散媒中へ溶出した蛍光色素の量を評価した。結果を表１に示す。
【００９０】
［比較例６］
１０ ｍｇ/ｍＬのＢａｓｉｃＹｅｌｌｏｗ４０水溶液３００μＬに替えて、１０ ｍｇ/ｍＬのクマリン３０水溶液３００μＬを使用したこと以外は、実施例１における「コア粒子の作製」と同様の手法により、蛍光色素を含有した熱可塑性樹脂粒子（３）の水分散液を得た。得られた熱可塑性樹脂粒子（３）の粒径は１００ｎｍであった。
【００９１】
（輝度の評価）
実施例１と同様に、熱可塑性樹脂粒子（３）の輝度を評価した。結果を表１に示す。
（蛍光色素の分散媒中への溶出量の評価）
実施例１と同様に、熱可塑性樹脂粒子（３）から分散媒中へ溶出した蛍光色素の量を評価した。結果を表１に示す。
【００９２】
［比較例７］
１０ ｍｇ/ｍＬのＢａｓｉｃＹｅｌｌｏｗ４０水溶液３００μＬに替えて、１０ ｍｇ/ｍＬのクマリン７水溶液３００μＬを使用したこと以外は、実施例１における「コア粒子の作製」と同様の手法により、蛍光色素を含有した熱可塑性樹脂粒子（４）の水分散液を得た。得られた熱可塑性樹脂粒子（４）の粒径は１００ｎｍであった。
【００９３】
（輝度の評価）
実施例１と同様に、熱可塑性樹脂粒子（４）の輝度を評価した。結果を表１に示す。
【００９４】
（蛍光色素の分散媒中への溶出量の評価）
実施例１と同様に、熱可塑性樹脂粒子（４）から分散媒中へ溶出した蛍光色素の量を評価した。結果を表１に示す。
【００９５】
［比較例８］
特開２０１５−１０８５７２号公報に記載された実施例１０と同様の手法により、蛍光色素含有コアシェル型ナノ粒子（１１）を製造した。
【００９６】
（輝度の評価）
実施例１と同様に、蛍光色素含有コアシェル型ナノ粒子（１１）の輝度を評価した。結果を表１に示す。
【００９７】
（蛍光色素の分散媒中への溶出量の評価）
実施例１と同様に、蛍光色素含有コアシェル型ナノ粒子（１１）から分散媒中へ溶出した蛍光色素の量を評価した。結果を表１に示す。
【００９８】
［比較例９］
スルホローダミン１０１に替えてクマリン３０を使用したこと以外は、特開２０１５−１０８５７２号公報に記載された実施例１０と同様の手法により、蛍光色素含有コアシェル型ナノ粒子（１２）を製造した。
【００９９】
（輝度の評価）
実施例１と同様に、蛍光色素含有コアシェル型ナノ粒子（１２）の輝度を評価した。結果を表１に示す。
【０１００】
（蛍光色素の分散媒中への溶出量の評価）
実施例１と同様に、蛍光色素含有コアシェル型ナノ粒子（１２）から分散媒中へ溶出した蛍光色素の量を評価した。結果を表１に示す。
【０１０１】
［比較例１０］
スルホローダミン１０１に替えてクマリン７を使用したこと以外は、特開２０１５−１０８５７２号公報に記載された実施例１０と同様の手法により、蛍光色素含有コアシェル型ナノ粒子（１３）を製造した。
【０１０２】
（輝度の評価）
実施例１と同様に、蛍光色素含有コアシェル型ナノ粒子（１３）の輝度を評価した。結果を表１に示す。
【０１０３】
（蛍光色素の分散媒中への溶出量の評価）
実施例１と同様に、蛍光色素含有コアシェル型ナノ粒子（１３）から分散媒中へ溶出した蛍光色素の量を評価した。結果を表１に示す。
【０１０４】
［比較例１１］
特開２０１５−１０８５７２号公報に記載された調製例１と同様の手法により、蛍光色素を含有した熱硬化性樹脂粒子（２）を製造した。
【０１０５】
（輝度の評価）
実施例１と同様に、熱硬化性樹脂粒子（２）の輝度を評価した。結果を表１に示す。
【０１０６】
（蛍光色素の分散媒中への溶出量の評価）
実施例１と同様に、熱硬化性樹脂粒子（２）から分散媒中へ溶出した蛍光色素の量を評価した。結果を表１に示す。
【０１０７】
［比較例１２］
スルホローダミン１０１に替えてクマリン３０を使用したこと以外は、特開２０１５−１０８５７２号公報に記載された調製例１と同様の手法により、蛍光色素を含有した熱硬化性樹脂粒子（３）を製造した。
【０１０８】
（輝度の評価）
実施例１と同様に、熱硬化性樹脂粒子（３）の輝度を評価した。結果を表１に示す。
【０１０９】
（蛍光色素の分散媒中への溶出量の評価）
実施例１と同様に、熱硬化性樹脂粒子（３）から分散媒中へ溶出した蛍光色素の量を評価した。結果を表１に示す。
【０１１０】
［比較例１３］
スルホローダミン１０１に替えてクマリン７を使用したこと以外は、特開２０１５−１０８５７２号公報に記載された調製例１と同様の手法により、蛍光色素を含有した熱硬化性樹脂粒子（４）を製造した。
【０１１１】
（輝度の評価）
実施例１と同様に、熱硬化性樹脂粒子（４）の輝度を評価した。結果を表１に示す。
【０１１２】
（蛍光色素の分散媒中への溶出量の評価）
実施例１と同様に、熱硬化性樹脂粒子（４）から分散媒中へ溶出した蛍光色素の量を評価した。結果を表１に示す。
【０１１３】
［比較例１４］
〔コア粒子の作製〕
１０ ｍｇ/ｍＬのＢａｓｉｃＹｅｌｌｏｗ４０水溶液３００μＬに替えて、１０ ｍｇ/ｍＬのスルホローダミン１０１水溶液３００μＬを使用したこと以外は、実施例３と同様に行い、コア粒子（７）の水分散液を得た。得られたコア粒子（７）の粒径は１００ｎｍであった。
【０１１４】
〔蛍光色素含有コアシェル型ナノ粒子の製造〕
コア粒子（３）の替わりにコア粒子（７）を使用したこと以外は比較例３と同様に行い、蛍光色素含有コアシェル型ナノ粒子（１３）の水分散液を得た。得られた水分散液に含まれるコアシェル型ナノ粒子（１３）の濃度は９．２ｍｇ／ｍＬであった。
【０１１５】
（輝度の評価）
実施例１と同様に、蛍光色素含有コアシェル型ナノ粒子（１３）の輝度を評価した。結果を表１に示す。
【０１１６】
（蛍光色素の分散媒中への溶出量の評価）
実施例１と同様に、蛍光色素含有コアシェル型ナノ粒子（１３）から分散媒中へ溶出した蛍光色素の量を評価した。結果を表１に示す。
【０１１７】
［比較例１５］
〔コア粒子の作製〕
１０ ｍｇ/ｍＬのＢａｓｉｃＹｅｌｌｏｗ４０水溶液３００μＬに替えて、１０ ｍｇ/ｍＬのクマリン３０水溶液３００μＬを使用したこと以外は、実施例３と同様に行い、コア粒子（８）の水分散液を得た。得られたコア粒子（８）の粒径は１００ｎｍであった。
【０１１８】
〔蛍光色素含有コアシェル型ナノ粒子の製造〕
コア粒子（３）の替わりにコア粒子（８）を使用したこと以外は比較例３と同様に行い、蛍光色素含有コアシェル型ナノ粒子（１４）の水分散液を得た。得られた水分散液に含まれるコアシェル型ナノ粒子（１４）の濃度は９．１ｍｇ／ｍＬであった。
【０１１９】
（輝度の評価）
実施例１と同様に、蛍光色素含有コアシェル型ナノ粒子（１４）の輝度を評価した。結果を表１に示す。
【０１２０】
（蛍光色素の分散媒中への溶出量の評価）
実施例１と同様に、蛍光色素含有コアシェル型ナノ粒子（１４）から分散媒中へ溶出した蛍光色素の量を評価した。結果を表１に示す。
【０１２１】
［比較例１６］
〔コア粒子の作製〕
１０ ｍｇ/ｍＬのＢａｓｉｃＹｅｌｌｏｗ４０水溶液３００μＬに替えて、１０ ｍｇ/ｍＬのクマリン７水溶液３００μＬを使用したこと以外は、実施例３と同様に行い、コア粒子（９）の水分散液を得た。得られたコア粒子（９）の粒径は１００ｎｍであった。
【０１２２】
〔蛍光色素含有コアシェル型ナノ粒子の製造〕
コア粒子（３）の替わりにコア粒子（９）を使用したこと以外は比較例３と同様に行い、蛍光色素含有コアシェル型ナノ粒子（１５）の水分散液を得た。得られた水分散液に含まれるコアシェル型ナノ粒子（１５）の濃度は８．９ｍｇ／ｍＬであった。
【０１２３】
（輝度の評価）
実施例１と同様に、蛍光色素含有コアシェル型ナノ粒子（１５）の輝度を評価した。結果を表１に示す。
【０１２４】
（蛍光色素の分散媒中への溶出量の評価）
実施例１と同様に、蛍光色素含有コアシェル型ナノ粒子（１５）から分散媒中へ溶出した蛍光色素の量を評価した。結果を表１に示す。
【０１２５】
【表１】
2018025433.tif 000002